α ОКСИД АЛЮМИНИЯ ДЛЯ ПОЛУЧЕНИЯ МОНОКРИСТАЛЛА САПФИРА И СПОСОБ ЕГО ПОЛУЧЕНИЯ

1. α оксид алюминия для получения монокристалла сапфира, содержащий 100 мас.ч. α оксида алюминия (I) и от 25 до 235 мас.ч. α оксида алюминия (II),
2
3
при этом α оксид алюминия (I) имеет удельную площадь поверхности от 0,1 до 5 м/г и объемную плотность 1,5 г/см или более,
2
α оксид алюминия (II) образован из спеченных частиц и имеет удельную площадь поверхности 1 м/г или менее и относительную плотность 85% или более, и
3
каждая из спеченных частиц имеет объем 0,01 см или более.
2. α оксид алюминия для получения монокристалла сапфира по п.1, в котором α оксид алюминия (I) демонстрирует один или несколько частотных максимумов в диапазоне диаметров частиц от 100 мкм или более до менее чем 850 мкм в распределении размеров частиц по массе по диаметру сухих просеянных частиц, определенному в тесте сухого рассеивания согласно JIS К 0069 (1992).
3. α оксид алюминия для получения монокристалла сапфира по п.1 или 2, в котором α оксид алюминия (I) содержит 10 мас.% или менее частиц, имеющих диаметр частиц от 850 мкм или более до менее чем 1 мм в распределении размеров частиц по массе по диаметру сухих просеянных частиц, определенному в тесте сухого рассеивания согласно JIS К 0069 (1992),
α оксид алюминия (I) демонстрирует один или несколько частотных максимумов (А) в диапазоне диаметров частиц от 100 мкм или более до менее чем 850 мкм, и α оксид алюминия (I) демонстрирует один или несколько частотных максимумов (В) в диапазоне диаметров частиц 1 мм или более, и
при D1 обозначающем максимальный диаметр частиц частотного максимума, показывающий наименьший максимальный диаметр частиц среди частотных максимумов (А), M1 обозначающем максимальное значение частотного максимума, показывающее наименьший максимальный диаметр частиц среди частотных максимумов (А), D2 обозначающем максимальный диаметр частиц частотного максимума, показывающий наибольший максимальный диаметр частиц среди частотных максимумов (В), и М2 обозначающем максимальное значение частотного максимума, показывающее наибольший максимальный диаметр частиц среди частотных максимумов (В), D1 и D2 удовлетворяют неравенству: 2×D1≤D2≤20×D1, а отношение M1 к М2 (М1/М2) равно 0,05 или более.
4. α оксид алюминия для получения монокристалла сапфира по п.1 ИЛИ 2, имеющий чистоту 99,99 мас.% или более, и содержание каждого из Si, Na, Ca, Fe, Cu и Mg составляет 10 ч/млн или менее по массе.
5. α оксид алюминия для получения монокристалла сапфира по п.3, имеющий чистоту 99,99 мас.% или более, и содержание каждого из Si, Na, Ca, Fe, Cu и Mg составляет 10 ч/млн или менее по массе.
6. Способ получения α оксида алюминия для получения монокристалла сапфира, содержащий этап, на котором смешивают 100 мас.ч. α оксида алюминия (I) с 25-235 мас.ч. α оксида алюминия (II), при этом
2
3
α оксид алюминия (I) имеет удельную площадь поверхности от 0,1 до 5 м/г и объемную плотность 1,5 г/см или более,
2
α оксид алюминия (II) образован из спеченных частиц и имеет удельную площадь поверхности 1 м/г или менее и относительную плотность 85% или более, и
3
каждая из спеченных частиц имеет объем 0,01 см или более.